(57)【要約】本発明は、帯電防止性を有する難燃性のポリカーボネート含有成形用組成物、その使用およびその製造方法に関する。本発明は、前記組成物を含有する成形品および押出成形品にも関する。【特許請求の範囲】
【請求項１】
芳香族ポリカーボネートまたはポリエステルカーボ
ネート、
少なくとも１種のハロゲン化および／または硫黄含有難燃剤、
プロピレンオキサイドとエチレンオキサイドをベースとし、プロピレンオキサイド含量が７５重量％以上、好ましくは８０重量％以上、特に好ましくは９０重量％以上である少なくとも１種のポリアルキレンエーテル化合物、および任意に、
フッ素化ポリオレフィン、
細かく粉砕された無機材料、
更なるポリマー成分、および
前記以外の汎用の工業用ポリマー添加物
を含有する組成物。
【請求項２】
射出成形または押出成形によって成形品を製造するための請求項１記載の組成物の使用。
【請求項３】
請求項１記載の組成物を含んで成る成形品および押出成形品。
【請求項４】
対応する成分を混合することによる請求項１記載の組成物の製造方法。
【請求項６】
ポリカーボネートを添加するためのマスターバッチとしての請求項１記載の組成物の使用。
【請求項７】
ポリカーボネートを、マスターバッチとしての請求項１記載の組成物と混合することによる、請求項１記載の組成物の製造方法。
【発明の詳細な説明】
【０００１】
本発明は、帯電防止性を有する難燃性のポリカーボネート含有組成物、その使用および製造、および前記組成物を含んで成る成形品および押出成形品に関する。
【０００２】
難燃剤は、ポリカーボネートなどの難燃性の非晶質熱可塑性ポリマーを製造するのに使用される。これは、一般に公知であり、またビー・ジェイ・サッカー著、「フレイム・レターダンツ(Flame Retardants)」、ウルマンズ・エンサイクロペディア・オブ・インダストリアル・ケミストリー(Ulmann's Encyclopedia of Industrial Chemistry)、第６版、1998年などにも記載されている。難燃剤を含有するポリカーボネート成形用組成物は、例えば、独国特許出願公開第Ａ19907831号公報、米国特許第4,239,678号公報、同第4,727,101号公報、同第3,940,366号公報、同第3,933,734号公報からも公知である。
【０００３】
前記特許公報に記載されている成形用組成物を含む、大抵のプラスチック材料は、高い表面電気抵抗を有する電気絶縁体である。そのため、他の材料との接触によりまたは加工中の摩擦によってプラスチック材料の表面に容易に生じる電荷は、極めてゆっくりと消散されるのみであり、実際には、様々な妨害や困難を導き、特に迅速な汚損やプラスチック部品からのダストの生成を導くと同時に、望ましくない特徴的なダストパターンを形成する。しばしば生じる更なる問題点は、ハウジングを通じてなどの隣接する環境下での電荷による電気感応性成分の崩壊である。
【０００４】
プラスチック材料の表面抵抗やダスト誘因傾向は、いわゆる帯電防止剤の添加によって低減され得る。プラスチック材料に帯電防止性を与えるのに使用され得る汎用の工業用(conventional commercial)添加物としては、アルキルおよびアリールスルホネート、エトキシル化アルキルアミン、４級アンモニウムおよびホスホニウム塩および脂肪酸エステル（例えば、エイ・リヒトブラウ(A. Lichitblau)著、「アンチスタティカ(Antistatika)」、クンシュトシュトッフェ(Kunststoffe)86（1996年）７、955〜958頁、および欧州特許出願公開第Ａ２0897950号公報を参照のこと）が挙げられる。プラスチック材料に帯電防止性を与えるための特定のポリアルキレンエーテル／ポリアルキレングリコールの使用は、前記特許公報に開示されている。
【０００５】
独国特許出願公開第Ａ1297341号公報には、例えば、ポリアルキレングリコールでの表面処理またはポリアルキレングリコールの包含によって、排他的または主に炭素と水素から成るポリマー（特にポリエチレン）に帯電防止性を与える方法が開示されている。
【０００６】
仏国特許発明第Ｂ−１ 239902号公報には、ポリマーに帯電防止性を与えるためのエチレン／プロピレンオキサイド３成分ブロックコポリマーの使用が記載されている。前記３成分ブロックコポリマーは、その帯電防止作用を、ポリメチルメタクリレート、ＰＶＣ、ポリエチレン、ポリスチレンおよびＡＢＳ成形用化合物の中で発現するものである。
【０００７】
独国特許出願公開第Ａ19817993号公報には、プロピレンオキサイド単位から成る中央ブロック成分Ｙと、エチレンオキサイド単位から成る両末端のブロック成分Ｘを有する式Ｘ-Ｙ-Ｘで表される特定の３成分ブロックコポリマーによって帯電防止性が与えられたＡＢＳプラスチック材料が開示されている。この３成分ブロックコポリマー中のエチレンオキサイドの平均割合は、２〜３５重量％である。
【０００８】
ＡＢＳ樹脂用の帯電防止剤としてのプロピレングリコールの使用は、独国特許出願公開第Ａ1244398号公報に記載されている。しかし、かなりの効果を達成するために、ポリプロピレングリコールを大量に（通常、５重量％など）使用しなければならず、このことが不調和な、油で汚れた表面を有する完成品や、完成したプラスチック物品および／または射出成形用ツールに表面コーティングをもたらすこともある。
【０００９】
ポリアルキレンエーテル／ポリアルキレングリコールを含有するＰＣ／ＡＢＳ成形用化合物も公知である。
【００１０】
欧州特許出願公開第Ａ２−0278348号公報には、特定のポリアルキレンエーテルを用いて得られる、帯電防止性を有するＰＣ／ＡＢＳ成形用化合物が記載されている。使用されるポリアルキレンエーテルは、ラジカル形成物質で処理することによって変性されて、帯電防止剤としてのその有効性を高めていた。
【００１１】
前記特許公報／特許出願に記載のポリアルキレンエーテルまたはスルホネートなどの他の帯電防止剤を含むポリカーボネート成形用化合物は帯電防止特性を特徴とするが、難燃性を有さず、それどころか純粋なポリカーボネートよりも非常に燃え易い。しかし、多数の応用には、難燃性が絶対必須であり、かつ帯電防止性も望まれている。とはいえ、使用できる帯電防止剤は一般には非常に燃え易く、そのために前記帯電防止剤の成形用化合物への添加が難燃性をより得難くすることから、帯電防止性と難燃性の両方を有するポリカーボネート成形用化合物を得ることは極めて困難であることが分かった。
【００１２】
他方、特開平2-202544号公報には、０．１％ジフェニルスルホン酸カリウムと０．３％ポリエチレングリコールオリゴマー（ＰＥＧ600）との組み合わせによって、ＰＥＧ3400を含むまたはＰＥＧを含まない対応する試験品よりも、ＵＬ94（装置および器具の部品用のプラスチック材料の可燃性試験、アンダーライターズ・ラボラトリーズ(Underwriters Laboratories)、ノースブルック、イリノイ州、米国）に対して良好な難燃性を示すポリカーボネート成形用化合物が記載されている。しかし、この成形用化合物は、帯電防止活性を有しない。
【００１３】
すなわち、本発明の目的は、帯電防止性および難燃性を有し、良好な機械特性および熱特性を有し、かつ射出成形によって加工しやすい成形用化合物を提供することであった。理論的な理由のために、透明および不透明な配合や種々の色の、難燃性を有する汎用のポリカーボネート成形用化合物に帯電防止性を与え得る添加物を見つけ出すことは有益である。
【００１４】
驚くことに、特定のポリアルキレンエーテルと難燃剤を含有するポリカーボネート組成物が、帯電防止剤と難燃剤との間で帯電防止活性に関して共同作用を示し、それによって必要な要件を満たすことが分かった。
【００１５】
従って、本発明は、
・非ハロゲン化芳香族ポリカーボネートまたはポリエステルカーボネート、
・少なくとも１種のハロゲン化および／または硫黄含有難燃剤、および
・プロピレンオキサイドとエチレンオキサイドをベースとし、プロピレンオキサイド含量が７５重量％以上、好ましくは８０重量％以上、特に好ましくは９０重量％以上である少なくとも１種のポリアルキレンエーテル化合物
を含有するポリカーボネート組成物に関する。
【００１６】
前記組成物は、任意に、
・フッ素化ポリオレフィン、
・細かく粉砕された無機材料、
・更なるポリマー成分、および
・前記以外の汎用の工業用されているポリマー添加物
を含有していてもよい。
【００１７】
好ましい組成物は、以下の成分を含有する非ハロゲン化ポリカーボネートから成る。
Ａ）以下の式（Ｉ）および／または(II)で表される１種以上の難燃剤０．００１〜５重量％、好ましくは０．０１〜０．５重量％、および／または(III) ハロゲン化オリゴ-またはポリ-カーボネート０〜１０重量％、好ましくは０〜６重量％：
式（Ｉ）：
【化１】
2004523643.tif 000002
（式中、Ｒは、芳香族または脂肪族基、好ましくは完全にまたは部分的にハロゲン化、特に部分的または完全にフッ素化されていてよい炭素数１〜３０の直鎖もしくは分枝の脂肪族基または炭素数６〜３０の芳香族基を表し、Ｒは、炭素原子１〜１８個と少なくとも１個のフッ素原子を含有する直鎖もしくは分枝の脂肪族基であり、特に好ましくはＲは炭素数２〜１２のペルフルオロアルキル化化合物であり、Ｍは、金属、特にアルカリ金属およびアルカリ土類金属を表し、およびｎはＭの原子価に対応する数である。）
式(II)：
【化２】
2004523643.tif 000003
（前記式中、Ａｒは芳香族基でありかつＲは１価の脂肪族基であるか、あるいはＡｒおよびＲは合わせて２価の芳香族基を表し、Ｍはカチオンであり、およびｎはＭの価数に対応する数である。）
Ｂ）プロピレンオキサイドとエチレンオキサイドをベースとし、プロピレンオキサイド含量が７５重量％以上、好ましくは８０重量％以上、特に好ましくは９０重量％以上であり、かつ数平均分子量が２,０００ｇ／モル以上、好ましくは３,０００ｇ／モル以上、特に３,５００ｇ／モル以上であるポリアルキレンエーテル化合物０．０５〜１０重量％、好ましくは０．１〜５重量％、特に０．５〜４重量％、および任意に
Ｃ）フッ素化ポリオレフィン０〜５重量％、好ましくは０〜１重量％、特に０〜０．３重量％、
Ｄ）少なくとも１種の更なる汎用の工業用ポリマー添加物０〜１０重量％、好ましくは０〜３重量％、特に０〜１重量％。
【００１８】
マスターバッチとして使用する場合、本発明の前記組成物は、以下の成分を含有する。
・以下の式（Ｉ）および／または(II)で表される１種以上の難燃剤０．０１〜５０重量％、好ましくは１〜２０重量％、および／または(III)ハロゲン化オリゴ-またはポリ-カーボネート０〜９０重量％、好ましくは０〜２０重量％：
式（Ｉ）：
【化３】
2004523643.tif 000004
（前記式中、Ｒは、芳香族または脂肪族基、好ましくは部分的にまたは完全にフッ素化されたものを表し、Ｍは、金属を表し、Ｒは、炭素原子１〜１８個と少なくとも１個のフッ素原子を含有する直鎖もしくは分枝の脂肪族基である化合物、特に好ましくは炭素数２〜１２のペルフルオロアルキル化化合物であり、およびＭは、アルカリ金属およびアルカリ土類金属が特に好適である。）
式(II)：
【化４】
2004523643.tif 000005
（前記式中、Ａｒは芳香族基でありかつＲは１価の脂肪族基であるか、あるいはＡｒおよびＲは合わせて２価の芳香族基を表し、Ｍはカチオンであり、およびｎはＭの価数に対応する数である。）、
・プロピレンオキサイドとエチレンオキサイドをベースとし、プロピレンオキサイド含量が７５重量％以上、好ましくは８０重量％以上、特に好ましくは９０重量％以上であり、かつ数平均分子量が２,０００ｇ／モル以上、好ましくは３,０００ｇ／モル以上、特に３,５００ｇ／モル以上であるポリアルキレンエーテル化合物０．０５〜５０重量％、好ましくは５〜３０重量％
・フッ素化ポリオレフィン０〜１０重量％、好ましくは０〜３重量％、
・少なくとも１種の更なる汎用の工業用ポリマー添加物０〜２０重量％、好ましくは０〜１０重量％。
【００１９】
本発明において、熱可塑性芳香族ポリカーボネートは、ホモポリカーボネートおよびコポリカーボネートである。ポリカーボネートは、直鎖であっても、または公知の方法で枝分かれされていてもよい。
【００２０】
本発明において好適なポリカーボネート中のある割合、または８０モル％まで、好ましくは２０モル％〜５０モル％のカーボネート基は、芳香族ジカルボン酸エステル基で置換されていてもよい。分子鎖中に組み込まれたカルボン酸や芳香族ジカルボン酸の酸基を含有するこの種のポリカーボネートは、より正確には、芳香族ポリエステルカーボネートである。本出願では、単純化のためにこれらを熱可塑性芳香族ポリカーボネートという項目に包含する。
【００２１】
本発明で使用されるポリカーボネートは、公知の方法でジフェノール、炭酸誘導体、任意に連鎖停止剤および場合により枝分かれ剤から製造される。ある割合の前記炭酸誘導体を芳香族ジカルボン酸またはジカルボン酸誘導体で（特に、芳香族ポリカーボネート中の置換されるカーボネート構造単位に依存して芳香族ジカルボン酸エステル構造単位で）置換すると、ポリエステルカーボネートが製造される。
【００２２】
ポリカーボネートの製造に関する詳細は、過去約４０年間にわたって多数の特許公報に記載されている。例えば、以下のものが参照されよう。
・シュネル(Schnell)著、「ケミストリー・アンド・フィジクス・オブ・ポリカーボネーツ(Chemistry and Physics of Polycarbonates)」、ポリマー・レヴューズ、第9巻、インターサイエンス・パブリッシャーズ、ニューヨーク、ロンドン、シドニー1964年、
・ディ・シー・プレヴォルセック(D. C. Prevorsek)、ビー・ティ・デボナ(B. T. Debona)およびワイ・ケステン(Y. Kesten)著、コーポレイト・リサーチ・センター、アライド・ケミカル・コーポレイション、モーリスタウン、ニュージャージー州07960、「シンセシス・オブ・ポリ（エステルカーボネート）コポリマーズ(Synthesis of Poly(estercarbonate) Copolymers)」、ジャーナル・オブ・ポリマー・サイエンス、ポリマー・ケミストリー・エディション、第19巻、75〜90頁（1980年）、
・ディ・フライターグ(D. Freitag)、ユー・グリゴ(U. Grigo)、ピー・アール・ミュラー(P. R. Muller)、エヌ・ヌーヴェルン(N. Nouvertne)著、バイエル・アクチエンゲゼルシャフト、「ポリカーボネーツ(Polycarbonates)」、エンサイクロペディア・オブ・ポリマー・サイエンス・アンド・エンジニアリング、第11巻、第2版、1988年、648〜718頁、および最後に
・ドレス・ユー・グリゴ(Dres. U. Grigo)、ケイ・キルヒナー(K. Kirchner)およびピー・アール・ミュラー著、「ポリカーボネート(Polycarbonate)」、ベッカー／ブラウン、クンシュトシュトッフ-ハンドブッフ(Kunststoff-Handbuch)、第3/1巻、ポリカーボネート、ポリアセタール、ポリエステル、セルロースエステル(Polycarbonate, polyacetale, Polyester, Celluloseester)、カール・ハンサー・フェルラーク、ミュンヘン、ウィーン1992年、117〜299頁。
【００２３】
熱可塑性芳香族ポリエステルカーボネートを包含する熱可塑性ポリカーボネートは、平均分子量Ｍｗ（２５℃においてＣＨ２Ｃｌ２中、ＣＨ２Ｃｌ２１００ｍＬに対して０．５ｇの濃度で相対粘度を測定することによって決定されるもの）１２,０００〜１２０,０００、好ましくは１５,０００〜８０,０００、特に１６,０００〜５０,０００を有する。
【００２４】
本発明で使用されるポリカーボネートを製造するのに好適なジフェノールは、例えば、ヒドロキノン、レゾルシノール、ジヒドロキシジフェニル、ビス-(ヒドロキシフェニル)-アルカン、ビス-(ヒドロキシフェニル)-シクロアルカン、ビス-(ヒドロキシフェニル)-スルフィド、ビス-(ヒドロキシフェニル)-エーテル、ビス-(ヒドロキシフェニル)-ケトン、ビス-(ヒドロキシフェニル)-スルホン、ビス-(ヒドロキシフェニル)-スルホキシド、(α,α-ビス-(ヒドロキシフェニル)-ジイソプロピル-ベンゼン)、およびこれらの核アルキル化化合物を包含する。
【００２５】
好ましいジフェノールは、4,4'-ジヒドロキシジフェニル、2,2-ビス(4-ヒドロキシフェニル)-1-フェニルプロパン、1,1-ビス-(4-ヒドロキシフェニル)-フェニル-エタン、2,2-ビス-(4-ヒドロキシフェニル)-プロパン、2,4-ビス-(4-ヒドロキシフェニル)-2-メチルブタン、1,1-ビス-(4-ヒドロキシフェニル)-ｍ／ｐ-ジイソプロルベンゼン、2,2-ビス-(3-メチル-4-ヒドロキシフェニル)-プロパン、ビス-(3,5-ジメチル-4-ヒドロキシフェニル)-メタン、2,2-ビス-(3,5-ジメチル-4-ヒドロキシフェニル)-プロパン、ビス-(3,5-ジメチル-4-ヒドロキシフェニル)-スルホン、2,4-ビス-(3,5-ジメチル-4-ヒドロキシフェニル)-2-メチルブタン、1,1-ビス-(3,5-ジメチル-4-ヒドロキシフェニル)-ｍ／ｐ-ジイソプロピルベンゼン、2,2-および1,1-ビス-(4-ヒドロキシフェニル)-3,3,5-トリメチルシクロヘキサンである。
【００２６】
特に好ましいジフェノールは、4,4-ジヒドロキシジフェニル、1,1-ビス-(4-ヒドロキシフェニル)-フェニルエタン、2,2-ビス-(4-ヒドロキシフェニル)-プロパン、2,2-ビス-(3,5-ジメチル-4-ヒドロキシフェニル)-プロパン、1,1-ビス-(4-ヒドロキシフェニル)-シクロヘキサンおよび1,1-ビス-(4-ヒドロキシフェニル)-3,3,5-トリメチルシクロヘキサンである。
【００２７】
これらおよび前記以外の好ましいジフェノールは、米国特許第3,028,635号公報、同第2,999,835号公報、同第3,148,172号公報、同第2,991,273号公報、同第3,271,367号公報、同第4,982,014号公報および同第2,999,846号公報、独国特許出願公開第1570703号公報、同第2063050号公報、同第2036052号公報、同第2211956号公報および同第3832396号公報、仏国特許発明第1561518号公報、論文：エイチ・シュネル著、「ケミストリー・アンド・フィジクス・オブ・ポリカーボネーツ、インターサイエンス・パブリッシャーズ、ニューヨーク1964年」および特開昭61-62039号公報、同昭61-62040号公報および同昭61-105550号公報などに記載されている。
【００２８】
ホモポリカーボネートの場合は、ただ１種のジフェノールを使用し、そしてコポリカーボネートの場合は、複数のジフェノールを使用する。使用されるビスフェノールや、合成系に添加されるその他全ての薬品および助剤は、当然、それ自体の合成を起源とする不純物で汚染されているが、できる限りきれいな原材料を使用することが望ましい。
【００２９】
好適な連鎖停止剤としては、モノフェノールおよびモノカルボン酸が挙げられる。好適なモノフェノールは、フェノールや、クレゾール、ｐ-tert-ブチルフェノール、ｐ-ｎ-オクチルフェノール、ｐ-イソ-オクチルフェノール、ｐ-ｎ-ノニルフェノールおよびｐ-イソノニルフェノールなどのアルキルフェノール、およびこれらの混合物を包含する。
【００３０】
好適なモノカルボン酸は、安息香酸、アルキル安息香酸およびハロゲン安息香酸を包含する。
【００３１】
好ましい連鎖停止剤は、下式（Ｘ）のフェノールを包含する。
【化５】
2004523643.tif 000006
（前記式中、Ｒ６は、Ｈまたは分枝もしくは非分枝のＣ１〜Ｃ１８アルキル基を表し、およびＰｈは、炭素数６〜１８の２価の芳香族基、好ましくはフェニレンを表す。）
【００３２】
使用される連鎖停止剤の量は、使用されるジフェノールのモル数に対して０．５モル％〜１０モル％である。連鎖停止剤は、ホスゲン化の前、間または後で添加されてよい。
【００３３】
好適な枝分かれ剤は、ポリカーボネート化学で公知の３官能以上の化合物であり、特にフェノール性ＯＨ基を３個以上有するものである。
【００３４】
好適な枝分かれ剤は、例えば、フルオログルシン、4,6-ジメチル-2,4,6-トリ-(4-ヒドロキシフェニル)-ヘプテン-2,4,6-ジメチル-2,4,6-トリ(4-ヒドロキシフェニル)-ヘプタン、1,3,5-トリ-(4-ヒドロキシフェニル)-ベンゼン、1,1,1-トリ-(4-ヒドロキシフェニル)-エタン、トリ-(4-ヒドロキシフェニル)-フェニルメタン、2,2-ビス[4,4-ビス(4-ヒドロキシフェニル)-シクロヘキシル]-プロパン、2,4-ビス(4-ヒドロキシフェニル-イソプロピル)-フェノール、2,6-ビス(2-ヒドロキシ-5'-メチル-ベンジル)-4-メチルフェノール、2-(4-ヒドロキシフェニル)-2-(2,4-ジヒドロキシフェニル)-プロパン、ヘキサ-(4-(4-ヒドロキシフェニル-イソプロピル)フェニル)-オルトテレフタル酸エステル、テトラ-(4-ヒドロキシフェニル)-メタン、テトラ-(4-(4-ヒドロキシ-フェニル-イソプロピル)-フェノキシ)-メタンおよび1,4-ビス((4',4''-ジヒドロキシ-トリフェニル)-メチル)-ベンゼン、並びに2,4-ジヒドロキシ安息香酸、トリメシン酸、シアヌール酸クロライドおよび3,3-ビス-(3-メチル-4-ヒドロキシフェニル)-2-オキソ-2,3-ジヒドロインドールを包含する。
【００３５】
任意に使用される枝分かれ剤の量は、使用されるジフェノールのモル数に対して０．０５モル％〜２．５モル％である。
【００３６】
枝分かれ剤は、水性アルカリ相中にジフェノールおよび連鎖停止剤と一緒に配置されても、有機溶媒中に溶解されてホスゲン化前に添加されてもよい。
【００３７】
当業者は、ポリカーボネートの全ての製造法に精通している。
【００３８】
ポリエステルカーボネートの製造に適した芳香族ジカルボン酸は、例えば、フタル酸、テレフタル酸、イソフタル酸、tert-ブチルイソフタル酸、3,3'-ジフェニルジカルボン酸、4,4'-ジフェニルジカルボン酸、4,4-ベンゾフェノンジカルボン酸、3,4'-ベンゾフェノンジカルボン酸、4,4'-ジフェニルエーテルジカルボン酸、4,4'-ジフェニルスルホンジカルボン酸、2,2-ビス-(4-カルボキシフェニル)-プロパン、トリメチル-3-フェニルインダン-4,5'-ジカルボン酸およびこれらの混合物を包含する。
【００３９】
芳香族ジカルボン酸のうち、テレフタル酸および／またはイソフタル酸を使用するのが特に好ましい。
【００４０】
ジカルボン酸の誘導体としては、ジカルボン酸ジハライドおよびジカルボン酸ジアルキルエステル、特にジカルボン酸ジクロライドおよびジカルボン酸ジメチルエステルおよびジカルボン酸ジフェニルエステルが挙げられる。
【００４１】
カーボネート基は、実質的に化学量論的および量的な方法で芳香族ジカルボン酸エステル基で置換されるので、反応物のモル比が最終的なポリエステルカーボネート中で再現される。芳香族ジカルボン酸エステル基は、ランダムに組み込まれても、ブロック形態で組み込まれてもよい。
【００４２】
本発明で使用されるポリカーボネート（ポリエステルカーボネートを包含する）の好ましい製造方法は、公知の界面法および公知の溶融エステル交換法を包含する。
【００４３】
前者の場合、ホスゲンが炭酸誘導体として好ましく使用され、後者の場合は、ジフェニルカーボネートが好ましく使用される。ポリカーボネート製造における触媒、溶媒、精製、反応条件などは、十分に記載されており、いずれも公知である。
【００４４】
成分  Ａ
本発明で特に好ましい難燃剤としては、スルホン酸塩、スルホン酸アミド塩、ハロゲン化安息香酸エステル塩およびハロゲン化オリゴ-またはポリ-カーボネートが挙げられる。
【００４５】
式（Ｉ）のスルホン酸塩が特に好ましい。
【化６】
2004523643.tif 000007
（前記式中、Ｒは、芳香族または脂肪族基、好ましくは完全にまたは部分的にハロゲン化、特に部分的または完全にフッ素化されていてよい炭素数１〜３０の直鎖もしくは分枝の脂肪族基または炭素数６〜３０の芳香族基を表し、Ｒが炭素原子１〜１８個と少なくとも１個のフッ素原子を含有する直鎖もしくは分枝の脂肪族基である化合物、特に好ましくは炭素数２〜１２のペルフルオロアルキル化物であり、Ｍは、金属、特にアルカリ金属およびアルカリ土類金属を表し、およびｎはＭの原子価に対応する数である。）
【００４６】
これは、例えば、米国特許第4,239,678号公報に記載されている。前記式（Ｉ）で表される、完全にまたは部分的にフッ素化されたスルホン酸塩が特に好ましい。例えば、ナトリウムまたはカリウムペルフルオロブタンスルホネート、ナトリウムまたはカリウムペルフルオロメタンスルホネート、ナトリウムまたはカリウム-2,5-ジクロロベンゼンスルホネート、ナトリウムまたはカリウム-2,4,5-トリクロロベンゼンスルホネート、ナトリウムまたはカリウムジフェニルスルホンスルホネートおよびナトリウムまたはカリウム-2-ホルミルベンゼンスルホネートが挙げられる。本発明の特に好ましい態様によれば、カリウムペルフルオロブタンスルホネートを難燃剤として使用する。
【００４７】
特に好適な難燃剤は、米国特許第4,727,101号公報に記載の、式(II)で表されるスルホン酸アミド塩も包含する。
【化７】
2004523643.tif 000008
（前記式中、Ａｒは芳香族基でありかつＲは１価の脂肪族基であるか、あるいはＡｒおよびＲは合わせて２価の芳香族基を表し、Ｍはカチオンであり、およびｎはＭの価数に対応する数である。）
【００４８】
ナトリウム-およびカリウム-(Ｎ-ベンゼンスルホニル)-ベンゼンスルホンアミドが特に好ましいスルホン酸アミド塩である。
【００４９】
芳香族スルホン酸塩は、難燃剤として使用されてもよい。これは、特に、米国特許第3,940,366号公報および同第3,933,734号公報に記載の１価または多価の芳香族スルホン酸の金属塩、米国特許第3,953,399号公報から公知の１価または多価の芳香族カルボン酸のスルホン酸塩およびそのエステル、並びに米国特許第3,926,908号公報および同第4,104,246号公報に記載の芳香族ケトンのスルホン酸塩である。
【００５０】
前記芳香族スルホン酸塩の例としては、ナトリウム-またはカリウム-2,5-ジクロロベンゼンスルフェート、ナトリウム-またはカリウム-2,4,5-トリクロロベンゼンスルフェート、ナトリウム-またはカリウム-ペンタクロロベンゾエート、ナトリウム-またはカリウム-2,4,6-トリクロロベンゾエート、ナトリウム-またはカリウム-2,4-ジクロロベンゾエート、ナトリウム-またはカリウムジフェニルスルホン酸スルホネート、ナトリウム-またはカリウム-2-ホルミルベンゼンスルホネート、ナトリウム-またはカリウム-(-Ｎ-ベンゼンスルホニル)-ベンゼンスルホンアミドが挙げられる。
【００５１】
好適なハロゲン化オリゴ-またはポリ-カーボネートは、フッ素化、塩素化および／または臭素化オリゴ-またはポリ-カーボネートを含有し、このオリゴ-またはポリ-カーボネートは、少なくとも１種のフッ素化、塩素化および／または臭素化ジオール単位を含有しかつ重量平均分子量Ｍｗが５００〜１００,０００、好ましくは１,０００〜４０,０００、特に好ましくは１,０００〜８,０００を有する。
【００５２】
ジオール単位として、フッ素化、塩素化および／または臭素化2,2-ビス-(4-ヒドロキシフェニル)-プロパンを０．１〜１００重量％、好ましくは１〜１００重量％、特に１０〜１００重量％、好ましくは１００重量％含有するオリゴ-またはポリ-カーボネートが特に好適である。2,2-ビス-(3,5-ジブロモ-4-ヒドロキシフェニル)-プロパン（テトラブロモビスフェノール）がジオールとして特に好適である。2,2-ビス-(3,5-ジブロモ-4-ヒドロキシフェニル)-プロパンのオリゴ-またはポリ-カーボネートが好ましく使用される。ポリカーボネートマトリックスの場合と同様の化合物が、枝分かれ剤や連鎖停止剤として任意に使用され得る。
【００５３】
成分  Ｂ
帯電防止剤として、本発明の組成物は、式（Ｖ）の少なくとも１種のポリアルキレンエーテル化合物を含有する。
【化８】
2004523643.tif 000009
前記式（Ｖ）中、Ｒ１およびＲ２は、互いに独立して、水素、飽和もしくは不飽和炭化水素基またはアシル基を表し、ｘは、２または３の数を表し、ここでｘは、同じ分子中で２〜３の間で変化してよく、ｘが３であれば、モノマーの割合は少なくとも７５重量％、好ましくは少なくとも８０重量％、特に好ましくは少なくとも９０重量％であり、およびｎは、ポリアルキレンエーテルの平均分子量（ヒドロキシル価を測定することによって求められるもの）が２,０００ｇ／モル以上、好ましくは３,０００ｇ／モル以上、特に３,５００ｇ／モル以上となるように選択される数である。
【００５４】
ｘが２および３、すなわちエチレンオキサイド単位およびプロピレオキサイド単位である、同時にモノマー単位を含有する式（Ｖ）のポリアルキレンエーテルは、ポリアルキレンエーテル鎖中にランダムに分布されていても、純粋なポリエチレンオキサイド、純粋なプロピレンオキサイドおよび／またはランダムに混合されたポリエチレンプロピレンオキサイドのブロックで配置されていてもよい。ホモポリマーブロックから成る、直鎖の３成分ブロックコポリマーが好ましい。
【００５５】
好ましいポリアルキレンエーテルは、純粋なポリプロピレンオキサイドと、中央のポリプロピレンオキサイドブロックＹと両末端のポリエチレンオキサイドブロックＸを有する、式Ｘ-Ｙ-Ｘで表される３成分ブロックコポリマーを包含する。３成分ブロックコポリマーにおいて２つの末端ポリエチレンブロックＸの合計割合は、０〜４０重量％、好ましくは０〜３０重量％、特に０〜２０重量％であってよい。従って、中央のポリプロピレンオキサイドブロックＹの割合は、６０〜１００重量％、好ましくは７０〜１００重量％、特に８０〜１００重量％である。３成分のブロックコポリマーは、自体公知の方法で重合法によって製造され、中央のポリプロピレンオキサイドブロックＹが最初に製造されて、その両末端にエチレンオキサイド単位がブロック化される（例えば、エヌ・シェーンフェルト(N. Schonfeld)著、グレンツフレーヒェンアクチヴ・エチレンオキド-アデュクテ(Grenzflachenaktive Ethylenoxid-Addukte)、ヴィーゼンシャフトリッヘ・フェルラークス・ゲゼルシャフト・ミット・ベシュレンクテル・ハフツング、シュトゥットガルト、1967年、53頁以降を参照）。好ましい３成分ブロックコポリマーおよびその製造法は、欧州特許出願公開第Ａ0135801号公報および同第Ａ0018591号明細書公報にも記載されている。
【００５６】
化合物（Ｂ）として使用されるポリアルキレンエーテルを、欧州特許出願公開第Ａ２-0278348号公報および米国特許第4,920,166号公報に記載の方法により、ラジカル形成剤と反応させて、その帯電防止活性を高めてもよい。ラジカル重合用開始剤として公知の汎用の工業用化合物や、２０〜２００℃の温度で十分迅速に分解してラジカルを形成する他の化合物を、ラジカル形成物質として使用してもよい。例えば、ジベンゾイルペルオキシドなどのジアシルペルオキシド、置換ベンゾイルペルオキシドおよびジラウロイルペルオキシド、アセチルシクロヘキサンスルホニルペルオキシドなどのアシルスルホニルペルオキシド、ジシクロヘキシルおよびジ-tert-ブチルペルオキシ-ジカーボネートなどのペルオキシジカルボネート、tert-ブチルペルピバレートおよびtert-ブチルペルベンゾエートなどのアシルペルエステル、ジクミル-およびジ-tert-ブチルペルオキシドなどのジアルキルペルオキシド、クミルヒドロペルオキシドおよびtert-ブチルヒドロペルオキシドなどのヒドロペルオキシド、および他のペルオキシ化合物、並びに脂肪族および芳香脂肪族アゾ化合物が使用され得る。好ましいラジカル形成剤は、６０〜１４０℃の温度で十分迅速に分解するものであって。例えば、アゾジイソブチロニトリル、ジ-tert-ブチルペルオキシド、ジベンゾイルペルオキシド、tert-ブチルペルベンゾエート、ジクミルペルオキシドおよび1,3-ビス-(tert-ブチルペルオキシイソプロピル)ベンゼンが挙げられる。ジベンゾイルペルオキシドが特に好ましく使用される。
【００５７】
ラジカル形成剤との反応により変性される本発明のポリアルキレンエーテルは、ラジカル形成剤を各ポリアルキレンエーテルと５０〜１５０℃の温度で単に攪拌することによって製造され得る。この方法で使用されるラジカル形成剤の量は、ポリアルキレンエーテルの量に対して０．０５〜５重量％、好ましくは０．１〜２．０重量％、特に好ましくは０．２５〜１．０重量％である。
【００５８】
そのより低い可塑剤活性やより低い揮発性のみならず、帯電防止剤としてのそのより高い有効性のために、数平均分子量が２,０００ｇ／モル以上、好ましくは３,０００ｇ／モル以上、特に３,５００ｇ／モル以上の前記ポリアルキレンエーテルが好ましく使用される。
【００５９】
成分  Ｃ
成分Ｃとして、本発明の組成物はフッ素化ポリオレフィンおよび滴り落ち防止剤(anti-drip agents)を含有していてもよい。
【００６０】
フッ素化ポリオレフィンは、フッ素化ポリオレフィンの水性懸濁液の存在下での少なくとも１種のモノエチレン性不飽和モノマーのエマルション重合によって生成されるマスターバッチの形態で使用されてもよい。スチレン、アクリロニトリルおよびこれらの混合物が好ましいモノマー成分である。酸性沈殿およびその後の乾燥の後、ポリマーは、自由流動性粉末として使用され得る。
【００６１】
凝集物、プレコンパウンドおよびマスターバッチのフッ素化ポリオレフィン固形分は、通常、５〜９５重量％、好ましくは７〜６０重量％である。
【００６２】
特別な難燃性要件に関し、組成物は、フッ素化炭化水素、特にフッ素化ポリオレフィンを更に含有してよい。使用され得るフッ素化ポリオレフィンは、高い分子量と−３０℃を超え、一般には１００℃を超えるガラス転移温度を有する。フッ素化ポリオレフィンのフッ素含量は、好ましくは６５〜７６重量％、特に７０〜７６重量％である。フッ素化ポリオレフィンの平均粒径ｄ５０は、０．０５〜１,０００μｍ、好ましくは０．０８〜２０μｍである。フッ素化ポリオレフィンは、一般に、密度１．２〜２．３ｇ／ｃｍ３である。好ましいフッ素化ポリオレフィンは、ポリテトラフルオロエチレン、ポリビニリデンフルオライド、テトラフルオロエチレン／ヘキサフルオロプロピレンおよびエチレン／テトラフルオロエチレンコポリマーを包含する。この種のフッ素化ポリオレフィンは、例えば、シルトクネヒト(Schildknechit)著、「ビニル・アンド・リレイテッド・ポリマー(Viniru- and Related polymer)」、ジョン・ワイリー・アンド・サンズ・インク、ニューヨーク、1962年、484〜494頁、ウォール(Wall)著、「フルオロポリマーズ」、ワイリー・インターサイエンス、ジョン・ワイリー・アンド・サンズ・インク、ニューヨーク、第13巻、1970年、623〜654頁、「モダーン・プラスティクス・エンサイクロペディア(Modern Plastics Encyclopedia)」、1970〜1971年、第47巻、第10Ａ号、1970年10月、マグロー-ヒル・インク、ニューヨーク、134頁および774頁、「モダーン・プラスティクス・エンサイクロペディア」、1975〜1976年、1975年10月、第52巻、第10Ａ号、マグロー-ヒル・インク、ニューヨーク、27、28頁および472頁、および米国特許第3,671,487号公報、同第3,723,373号公報および同第3,383,092号公報に記載されている。
【００６３】
前記熱可塑性成形用組成物中で使用されるフッ素化炭化水素の量は、材料の所望の特性に依存し、そして広範に変化され得る。フッ素化ポリオレフィンの量は、前記成形用組成物の全量に対して好ましくは０．００１〜０．０５重量％、特に０．０１〜０．１重量％である。
【００６４】
本発明の特に有利な態様によれば、ポリテトラフルオロエチレンをフッ素化炭化水素として使用する。特に良好な難燃性は、ポリテトラフルオロエチレンが前記成形用化合物の合計重量に対して０．００１〜０．５重量％、特に０．０１〜０．１重量％の量で使用されれば、他の材料特性を与えることなく前記組成で達成される。
【００６５】
成分  Ｄ
改良されたプラスチック成形用組成物を達成するために、熱可塑性ポリマーに通常含まれる前記以外の添加物を少なくとも１種、好ましくは、（例えば、欧州特許出願公開第Ａ１0839623号公報または同第Ａ１0500496号公報に記載の）安定化剤などのポリ-およびコ-ポリカーボネート、特に熱安定化剤（より好ましくは有機ヒンダードフェノール、ヒンダードアミン（ＨＡＬＳ）、ホスファイトまたはホスフィン、例として好ましくは、トリフェノールホスフィン）、更に公知の離型剤（例として好ましくは、グリセリンまたはテトラメタノールメタンの脂肪酸エステルも組み込まれる。ここで、不飽和脂肪酸は、完全にまたは部分的にエポキシド化されていてもよく、特にグリセリンモノステアレート（ＧＭＳ）またはペンタエリスリトールテトラステアレート（ＰＥＴＳ）であってよい。）、ＵＶ吸収剤（例として好ましくは、ヒドロキシベンゾトリアゾール、ヒドロキシベンゾフェノンおよびヒドロキシトリアジン）、フィラー、ガラス繊維、発泡剤、染料、顔料、蛍光増白剤、エステル交換触媒および核形成剤を組み込むことも更に可能である。
【００６６】
好適なガラス繊維は、市販されている種類やタイプのガラス繊維を包含し、換言すれば、好適な寸法を用いてポリカーボネートと相溶し得るのであれば、カットガラス、チョップドストランドおよび粉砕繊維を包含する。前記成形用化合物を製造するのに使用されるガラス繊維は、低アルカリガラスから製造される。ＤＩＮ1259に準拠すれば、低アルカリガラスは、アルカリ酸化物含量が１重量％以下のアルミニウムホウ素ケイ酸塩ガラスである。直径８〜２０μｍおよび長さ３〜６ｍｍのガラス繊維（チョップドストランド）が通常使用される。粉砕繊維や好適なガラスビーズも使用されてよい。
【００６７】
しかし、一般的な範囲または好ましい範囲で与えられた前記定義および説明は、所望により互いに組み合わせてよく、換言すれば、各範囲と好ましい範囲の間である。これは、最終製品や前駆体および中間製品に適用される。
【００６８】
本発明の成形用化合物は、成分Ａ〜Ｄ、任意にＣおよび／またはＤおよび場合により更なる添加物を含有する。これは、各成分を公知の方法で混合し、２５０℃〜３８０℃の温度で前記溶融物を、内部ニーダー、押出機および二軸スクリューなどの汎用の装置においてコンパウンド化または押出成形することにより製造される。
【００６９】
各成分は、連続しておよび同時に、公知の方法で、更には２０℃（周囲温度）やそれより高温で混合されてよい。
【００７０】
その優れた難燃性や良好な機械特性および熱特性のために、またその良好な加工特性のために、本発明の熱可塑性組成物は、あらゆる種類の―透明、半透明および不透明な組成の−組成物の製造に適している。一般に、前記成形品は、公知の方法で、例えば、射出成形や押出成形により製造され得る。前記成形用化合物は、好ましくは、射出成形による成形品の製造に適している。
【００７１】
本発明のプラスチック材料組成物の考えられ得る適用は、以下のものを包含する。
１．建築、乗物および航空機などの多くの分野で公知のように必要とされる安全ガラスや、ヘルメット用のバイザーとして、
２．ディスプレイ用または電気自動車用の押出しフィルムおよび溶液フィルムおよびスキーホイルの製造
３．ブロー成形部品の製造（例えば、米国特許第2,964,794号公報参照）、
４．半透明シート、特に二重シート、例えば、列車の駅、温室および照明設備などの建物を被覆するためのものの製造、
５．交通信号ハウジングまたは交通信号の製造のため、
６．発泡体製造のため（例えば、独国特許出願公開第Ａ１031507号公報参照）、
７．糸やワイヤーの製造のため（例えば、独国特許出願公開第Ａ１137167号公報および同第Ａ１785137号公報参照）、
８．ガラス繊維含量を有する、照明技術用の半透明プラスチック材料として（例えば、独国特許出願公開第Ａ１554020号公報参照）、
【００７２】
９．レンズマウントなどの精密な射出成形粒子の製造のため。場合によりＭｏＳ２を合計重量に対して約１〜１０重量％を更に含有する繊維ガラス含有ポリカーボネートがこの目的で使用される。
１０．光メモリー（ＣＤ、ＤＶＤ）およびそのハウジングなどの光学用途、安全眼鏡、または写真用のレンズ、およびフィルムカメラ（例えば、独国特許出願公開第Ａ２701173号公報参照）、
１１．光透過性媒体として、特に光ケーブルとして（例えば、欧州特許出願公開第Ａ0089801号公報参照）、
１２．導電体用、プラグハウジング用およびコンセント用の電気絶縁体として、
１３．有機光伝導体用の支持材料として、
１４．スポットライトなどのランプ、いわゆるヘッドランプまたは拡散スクリーンもしくはランプカバーの製造のため、
【００７３】
１５．医療用用途、例えば、酸素供給器、透析装置のため、
１６．台所のシンクや郵便箱などの家庭用物品のため、
１７．分電盤、電気機器、家庭用機器などのケーシングのため、
１８．家庭用物品、電気および電子装置の構成要素、
１９．自動車および安全ヘルメットの製造のため、
２０．窓、ダッシュボード、車体およびショック吸収体などの車の部品。
【００７４】
以下の用途に本発明のプアスチック材料組成物を使用するのが好ましい。
１．安全ガラスや、ヘルメットのバイザーとして、
２．半透明シート、特に二重シート、例えば、列車の液、温室および照明接プなどの建物を被覆するためのものの製造
３．光メモリー（ＣＤ、ＤＶＤ）およびそのハウジング、安全眼鏡、または写真用のレンズ、およびフィルムカメラなどの光学用途（例えば、独国特許出願公開第Ａ２701173号公報参照）、
４．分電盤、電気機器、家庭用機器などのケーシングのため、
５．スポットライトなどのランプ、いわゆるヘッドランプまたは拡散スクリーンもしくはランプカバーの製造のため、
６．オートバイや安全ヘルメットの製造のため。
【００７５】
本発明のプラスチック材料組成物を使用してマルチコートシステムを製造することも価値がある。本発明のプラスチック材料組成物は、プラスチック材料から成る、帯電特性を有しない成形品に薄い層で適用される。これは、例えば、同時押出または多重成分射出成形により、成形品の成形と同時またはその直後に適用されてもよい。しかし、例えば、フィルムを積層するかまたは溶液で塗布することによって、容易に成形される基本ボディに適用されてもよい。
【００７６】
本発明は、本発明の成形用組成物の製造方法、あらゆるタイプの成形品の製造のためのその使用、および前記成形品自体にも関する。
【００７７】
実施例
ＰＣ１
バイエル・アクチエンゲゼルシャフト、レーフェルクーゼン、ドイツからMakrolon(登録商標)2808で入手される、塩化メチレン中、25℃および0.5ｇ／100モルの濃度で測定される相対溶液粘度が1.28のビスフェノールＡ系ポリカーボネート。
ＰＣ２
バイエル・アクチエンゲゼルシャフト、レーフェルクーゼン、ドイツからMakrolon(登録商標)2408で入手される、塩化メチレン中、25℃および0.5ｇ／100モルの濃度で測定される相対溶液粘度が1.24のビスフェノールＡ系ポリカーボネート。
【００７８】
成分  Ａ．１
バイエル・アクチエンゲゼルシャフト、レーフェルクーゼン、ドイツ製のカリウムペルフルオロブタンスルホネート。
成分  Ａ．２
カリウムジフェニルスルホネート（例えば、シール・サンズ・ケミカルズ・リミテッド(Seal Sands Chemicals Ltd.)、キャンブレックス・カンパニー(Cambrex Company)、ミドルスボロー、ＴＳ２  １ＵＢ、英国からの市販品、または米国特許第3,948,851号公報に従って製造容易なもの）。
成分  Ａ．３
テトラブロモビスフェノールオリゴカーボネート（グレート・レイクス・ケミカル・コープ(Great Lakes Chemical Corp.)、ラフェイエット、インディアナ州、米国）
成分  Ｂ．１（ＡＴ36）
変性された直鎖ポリプロピレングリコール：製造に関して、数平均分子量約2,000ｇ／モル（ヒドロキシル価56）の直鎖ポリプロピレングリコール1.0ｋｇを120℃において真空下で脱気した後、窒素で飽和させた。ジベンゾイルペルオキシド6.6ｇを40℃未満の温度で添加した後、得られる混合物を窒素下、80〜85℃で８時間反応させる。
【００７９】
成分  Ｂ．２（5168）
中心のポリプロピレンオキサイドブロックＹと両末端のポリエチレンオキサイドブロックから成るＸ−Ｙ−Ｘ構造を有する３成分ブロックコポリマー。このブロックコポリマーのポリプロピレンオキサイド含量は86.7重量％であり、数平均分子量は約4,000ｇ／モルである（ヒドロキシル価27）。
成分  Ｃ．１
ポリテトラフルオロエチレン（テフロン６ＣＮ、デュポン・ド・ネモアーズ、ウィルミントン、デラウェアー州、米国）
成分  Ｄ．１
ＰＥＴＳ（ヘンケル・アクチエンゲゼルシャフト、デュッセルドルフ、ドイツ製、ペンタエリスリトールテトラステアレート）
成分  Ｄ．２
二酸化チタン（CronosチタンＣ12230）。
【００８０】
化合物Ｏ．１およびＯ．２は、当該技術の状態の例としての比較試料を製造するのに使用した。
成分  Ｏ．１
Armostat3002（ナトリウムアルカンスルホネート、アクゾ・ノーベル・ケミカルズ・ゲゼルシャフト・ミット・ベシュレンクテル・ハフツング(Akzo NObel Chemicals GmbH)、デューレン、ドイツ）。
成分  Ｏ．２
StatexanＫ１（ナトリウムアルカンスルホネート、バイエル・アクチエンゲゼルシャフト、レーフェルクーゼン、ドイツ）
【００８１】
本発明の成形用組成物の製造と評価
試験片を製造するために、表１中に示した添加物の量を用いてポリカーボネートを280〜295℃において二軸押出機でコンパウンド化し、その後、造粒する。
次いで、矩形のプレートを得られた顆粒から、溶融温度300〜320℃で射出成形する（155ｍｍ×75ｍｍ×２ｍｍ）。
シートは、２時間以上貯蔵した後、ダスト試験に付する。結果を表１に示す。
【００８２】
ダスト試験
ラボラトリー試験におけるダストの定着を評価するために、射出成形されたシートを、渦巻きダストを含む雰囲気に晒す。このために、三角形の断面を有する80ｍｍ長のマグネティックスターラロッドを入れた２リットルのビーカーを、深さ約１ｃｍまでダストで満たす（石炭ダスト／活性化木炭20ｇ、リーデル-デ・ハーン(Riedel-de Haen)、ジールゼ、ドイツ、物品番号18003）。マグネティックスターラを用いてダストを渦巻かせる。攪拌機を停止した後、試験片をこのダストを含む雰囲気に７秒間晒す。使用される試験片に依存して、ダストが幾分、試験片に定着する。
ダストの定着（ダストパターン）を目視評価する。ダストパターンを有するシートは、（−）と否定的に評価され、ダストパターンが見えないシートは（＋）と評価した。
【００８３】
難燃性は、ＵＬ94Ｖ（装置および器具の部品用のプラスチック材料の可燃性試験、アンダーライターズ・ラボラトリーズ、ノースブルック、イリノイ州、米国）に準拠して、厚さ1.6ｍｍまたは3.2ｍｍのロッドで評価する。
【００８４】
【表１】
2004523643.tif 000010
【００８５】
比較例Ｖ３およびＶ４は、汎用の帯電防止剤(Armostat3002またはStatexan)によってダストの全く無い状態が達成されたが、ＵＬ試験では、難燃剤を添加したにも関わらず不合格であることが分かる。
【００８６】
比較例Ｖ１〜Ｖ２は、難燃化ＰＣがダストパターンのみを形成することが分かる。
【００８７】
比較例Ｖ５〜Ｖ８は、本発明のポリアルキレンエーテル化合物を添加するが難燃剤を用いないことによって、ダストパターンが避けられなかったことを示している。
【００８８】
他方、実施例１〜１０では、本発明のポリアルキレンエーテル化合物を本発明の難燃剤と組み合わせることにより、ダストパターンを有さずに、ＵＬ  Ｖ０およびＶ２試験に合格する透明および不透明な組成物が共に得られる。
【００８９】
すなわち、本発明のポリアルキレンエーテル化合物と本発明の難燃剤との間の相乗効果が、最初に定義された要件リストを満たすと考えられる。
【国際公開パンフレット】
2004523643.tif 000011
2004523643.tif 000012
2004523643.tif 000013
2004523643.tif 000014
2004523643.tif 000015
2004523643.tif 000016
2004523643.tif 000017
2004523643.tif 000018
2004523643.tif 000019
2004523643.tif 000020
2004523643.tif 000021
2004523643.tif 000022
2004523643.tif 000023
2004523643.tif 000024
2004523643.tif 000025
2004523643.tif 000026
2004523643.tif 000027
2004523643.tif 000028
2004523643.tif 000029
2004523643.tif 000030
2004523643.tif 000031
2004523643.tif 000032
2004523643.tif 000033
2004523643.tif 000034
2004523643.tif 000035
2004523643.tif 000036
2004523643.tif 000037
2004523643.tif 000038
2004523643.tif 000039
2004523643.tif 000040
【国際調査報告】
2004523643.tif 000041
2004523643.tif 000042
2004523643.tif 000043
2004523643.tif 000044
2004523643.tif 000045
2004523643.tif 000046